Brevet FR2624129A1 — publié le 19890609

Par le brevet français 86.17618 et ses additions il a été trouvé que certaines farines protéiques - outre leur capacité, commune aux matières protéiques hydrolysées, de fortement stabiliser les émulsions anioniquesw - leur confèrent en sus des propriétés de rupture et d'adhésivité, propres aux émulsions cationiques bithmineuses actuellement sur le marché. C'est surtout le cas pour les; supports pierreux siliceux, dits acides, a charge électrique négative, sans que pour autant les enrobages de supports pierreux basiques ne soient pas réalisables d'une maniere satisfaisante. Parmi ces supports minéraux particulièrement rébelles & l'enrobage bitumineux adhésif, nous avons remarqué un quartz-porphyre exploité en carrière en Forêt-Noire. Une étude approfondie du comportement adhésif de ce. matériau pour le bitume a révélé que, dans l'application des procédés du brevet français 86.17618, il était indiqué d'utiliser, en sus des farines protéiques, les sels de chrome trivalent, optionnellement déà prévus par ledit brevet. La solution du problème d'enrobage adhésif de ce quartzporphyre - problème le plus ardu que nous ayons jamais rencontré donnerait la certitude que tous les supports & enrober adhésivement pourraient l'entre par les procédés de l'invention. Or l'introduction de sels de chrome trivalent dans l'émulsion concourt a son acidification et accrédite l'idée que ces sels ne peuvent être actifs qu'en milieu acide ot ils restent solubles. Donc l'émulsion devrait être acide. Or on sait qu'une telle émulsion est trop visqueuse pour un taux de bitume normal. La nécessité d'avoir diluer cette émulsion acide pour la rendre pompable n'est pas rationnelle et a l'inconvénient d'introduire trop d'eau dans les enrobés qui, pour certains emplois, deviennent irrémédiablement trop plastiques. I1 a été trouvé que les farines proteiques capables de transformer une émulsion anionique en émulsion cationique sont, en combinaison avec des sels de chrome trivalent, particulièrement efficaces et rejoignent les performances d'adhésivité citées dans notre brevet français 1.516830, en renforçant mutuellement leurs effets pour déposer un film de liant bitumineux parfaitement adhérant sur les matériaux les plus rébelles a un enrobage adhésif. L'attirance de la phase bitumineuse de l'émulsion par les surfaces du quartz-porphyre par exemple est telle que la rupture en est fortement influencée et l'enrobage résiste a l'action desenrobante de l'eau. Mais ce qui est nouveau est, que cet effet reste acquis en milieu alcalin où les sels de chrome trivalent ne peuvent éxister qu'en leur forme insoluble qui résulte de la réaction: 2 Cr+++ + 6(OH) = Cr3(OH)6 = hydroxyde de chrome. Par conséquent, en évolution de notre brevet français 1.516830 et du brevet français 86.17618 et de ses additions, les effets adhésifs susctés par les sels de chrome trivalent en milieu acide, subsisi@@t @@ @@@@@@@ alcalin, en présence de farines protéiques du type tourteaux de soja ou d'arachide par exemple et du pre cipité insoluble Cr2(OH)6. Ces acquis rendent possible le travail avec des émulsions hautement concentrées en bitume et évitent qu'une solution de sels de chrome trivalent puisse polluer l'environnement, tout en garantissant un certain contrôle de la rupture et un enrobage hautement adhésif. Tout en restant dans le domaine alcalin, l'adhésivité peut être modulée par le taux de sels de chrome trivalent introduit dans l'émulsion, en ayant soin de provoquer leur précipitation sous forme de Cr2(OH)6 par l'introduction simultanée d'alcali, diapres les données stoechiométriques de la réaction: -2Cr+++ + 6(OH) = Cr2(OH)6 R E V E N D I C A I O N S 1. Procédés d'amélioration d'emulsions bitumineuses cationiques, stables en milieu alcalin, obtenues à partir d'émulsions anioniques d'après le brevet français 86.17618 et ses additions, caractérisés en ce que des sels de chrome trivalent sont introduits dans ces émulsions alcalines en les précipitant in situ par l'introduction simultanée de la quantité d'alcali donnée par la formule: 2Cr+++ +6(OH) =Cr2(OH)6, ceci en vue de préserver le milieu alcalin, donc la bonne fluidité de l'émulsion. 2. Procédés d'amélioration d'émulsions bitumineuses cationiques, stables en milieu alcalin, obtenues a partir d'émulsions anioniques d'après le brevet français 86.17618 et ses additions, selon la revendication 1, caractérisés par la modulation de l'intensité adhésive a l'aide d'un taux de sels de chrome trivalent variable introduit dans l'émulsion, simultanément avec la quantité d'alcali stoechiométriquement déterminée par la formule: 2Cr+++ + 6(OH) = Cr2(OH)6. 3. Procédés d'amélioration d'émulsions bitumineuses cationiques, stables en milieu alcalin, obtenues a partir d'émulsions anioniques d'après le brevet français 86.17618 et ses additions, selon les revendicationsprécédentes, caractérisés en ce qu'en vue de la protection de l'environnement, seuls des sels de chrome trivalent insolubilisés sont utilisés par les procédés de 1' invention.